(57)【要約】【課題】塗布性に優れる上に、強度が高い皮膜を形成することができ、しかも、皮膜形成後は容易に剥がすことができる皮膜形成用組成物及び該皮膜形成用組成物を含むパック化粧料を提供する。【解決手段】本発明は、ゴム成分を含有する皮膜形成用組成物において、前記ゴム成分の含有割合が１０質量％を超え、５０質量％未満であり、粘度が２，０００ｍＰａ・ｓ以上、５０，０００ｍＰａ・ｓ以下である。本発明に係る皮膜形成用組成物は、塗布性に優れる上に、強度が高い皮膜を形成することができ、しかも、皮膜形成後は容易に剥がすことができる。【選択図】なし【特許請求の範囲】
【請求項１】
ゴム成分を含有する皮膜形成用組成物において、
前記ゴム成分の含有割合が１０質量％を超え、５０質量％未満であり、
粘度が２，０００ｍＰａ・ｓ以上、５０，０００ｍＰａ・ｓ以下である、皮膜形成用組成物。
【請求項２】
前記ゴム成分がポリイソプレンである、請求項１に記載の皮膜形成用組成物。
【請求項３】
粘度調整剤をさらに含有する、請求項１又は２に記載の皮膜形成用組成物。
【請求項４】
パック化粧料用である、請求項１〜３のいずれか１項に記載の皮膜形成用組成物。
【請求項５】
請求項４に記載の皮膜形成用組成物を含むパック化粧料。
【発明の詳細な説明】
【技術分野】
【０００１】
本発明は、皮膜形成用組成物及びパック化粧料に関する。
【背景技術】
【０００２】
皮膜形成材料は、塗布や塗工をすることにより塗膜を形成することができる材料であり、例えば、フェイスパック等のパック化粧料、ボディペイント等の塗料の他、接着剤、粘着剤、コーティング剤等の各種用途に使用されている。
【０００３】
皮膜形成材料を、例えば、化粧料用途に使用する場合にあっては、人体への安全性はもちろんのこと、肌へ塗布して皮膜を形成した後の皮膜の剥がしやすさ等の性能が求められる。例えば、特許文献１には、皮膚に刺激を与えずに容易にピールオフできるようにすることを目的として、特定構造を有するウレタンを主成分とするパック化粧料を皮膜形成材料として使用する技術が提案されている。
【先行技術文献】
【特許文献】
【０００４】
【特許文献１】特開２００５−１４５８３５
【発明の概要】
【発明が解決しようとする課題】
【０００５】
しかしながら、パック化粧料等の用途で求められる性能としては、皮膜形成後の剥がしやすさだけでなく、肌に塗布するときの伸ばしやすさ（均一な塗布のしやすさ）及び形成した皮膜が高い強度を有することも求められている。この点、従来の皮膜形成材料では、塗布するときの伸ばしやすさ、皮膜の強度及び皮膜の剥がしやすさのすべての要求を満たしているとはいい難く、また、近年では、これらの各性能をさらに向上させることが求められており、そのような皮膜形成材料の開発が強く望まれていた。
【０００６】
本発明は、上記に鑑みてなされたものであり、塗布性に優れる上に、強度が高い皮膜を形成することができ、しかも、皮膜形成後は容易に剥がすことができる皮膜形成用組成物及び該皮膜形成用組成物を含むパック化粧料を提供することを目的とする。
【課題を解決するための手段】
【０００７】
本発明者らは、上記目的を達成すべく鋭意研究を重ねた結果、ゴムラテックスを構成成分としてゴム成分の量を特定の範囲にすると共に全体の粘度を特定の範囲に調節することにより上記目的を達成できることを見出し、本発明を完成するに至った。
【０００８】
すなわち、本発明は、例えば、以下の項に記載の主題を包含する。
項１
ゴム成分を含有する皮膜形成用組成物において、
前記ゴム成分の含有割合が１０質量％を超え、５０質量％未満であり、
粘度が２，０００ｍＰａ・ｓ以上、５０，０００ｍＰａ・ｓ以下である、皮膜形成用組成物。
項２
前記ゴム成分がポリイソプレンである、項１に記載の皮膜形成用組成物。
項３
粘度調整剤をさらに含有する、項１又は２に記載の皮膜形成用組成物。
項４
パック化粧料用である、項１〜３のいずれか１項に記載の皮膜形成用組成物。
項５
項４に記載の皮膜形成用組成物を含むパック化粧料。
【発明の効果】
【０００９】
本発明に係る皮膜形成用組成物は、塗布性に優れる上に、強度が高い皮膜を形成することができ、しかも、皮膜形成後は容易に剥がすことができる。
【発明を実施するための形態】
【００１０】
以下、本発明の実施形態について詳細に説明する。なお、本明細書中において、「含有」及び「含む」なる表現については、「含有」、「含む」、「実質的にからなる」及び「のみからなる」という概念を含む。
【００１１】
本発明の皮膜形成用組成物は、ゴム成分を含有する。特に、本発明の皮膜形成用組成物は、前記ゴム成分の含有割合が１０質量％を超え（１０質量％は含まない）、５０質量％未満であり、組成物の粘度が２，０００ｍＰａ・ｓ以上、５０，０００ｍＰａ・ｓ以下である。
【００１２】
ここで、本明細書において、皮膜形成用組成物の粘度は、皮膜形成用組成物をＢ型粘度計（Ｂｒｏｏｋｉｅｌｄ社製、ＤＶ１ ＶＩＳＣＯＭＥＴＥＲ）にて２５℃で測定した値をいう。
【００１３】
本発明の皮膜形成用組成物は、ゴム成分を含有し、かつ、ゴム成分の含有量が上記範囲であると共に組成物の粘度が上記範囲であることで、塗布性に優れる上に、強度が高い皮膜を形成することができ、しかも、皮膜形成後は容易に剥がすことができる。以下、本発明の皮膜形成用組成物を単に「皮膜形成用組成物」と表記する。
【００１４】
前記ゴム成分の種類は特に限定されず、例えば、合成ゴム、天然ゴム等の公知のゴム材料を広く採用することができ、所望の皮膜を形成することができる限りは、その種類は特に限定されない。
【００１５】
具体的なゴム成分としては、ポリイソプレン、スチレン−ブタジエンゴム等の合成ゴムを例示することができる。
【００１６】
皮膜形成用組成物において、ゴム成分は、ポリイソプレンであることが好ましい。この場合、強度がより高い皮膜を形成することができ、皮膜形成後は特に容易に剥がすことができる。また、ポリイソプレンは、人体に対して安全性が高いことが知られていることから、ゴム成分がポリイソプレンである場合は、皮膜形成用組成物は、例えば、パック化粧料等の肌に塗布する用途等に特に好適である。
【００１７】
ポリイソプレンの種類は、特に限定されない。例えば、ポリイソプレンとして、イソプレンを重合して得られる合成イソプレン重合体を挙げることができる。
【００１８】
合成イソプレン重合体は、イソプレンと共重合可能な他のエチレン性不飽和単量体を含む共重合体であってもよい。この場合、イソプレン単位の含有量は、好ましくは７０質量％以上、より好ましくは９０質量％以上、特に好ましくは９５質量％以上である。イソプレンと共重合可能な他のエチレン性不飽和単量体は、特に限定されず、公知の各種エチレン性不飽和単量体を広く採用できる。
【００１９】
ポリイソプレンが合成イソプレン重合体である場合は、例えば、公知の合成イソプレン重合体ラテックス中の合成イソプレン重合体を、皮膜形成用組成物におけるゴム成分とすることができる。合成イソプレン重合体ラテックスの製造方法は特に限定されず、例えば、公知の製造方法により得ることができる。例えば、前記ゴムラテックスが、前記合成イソプレン重合体ラテックスである場合、例えば、特開２０１６−１６０３６５号公報又は特開２０１６−１６０３６６号公報に記載の方法により製造することができる。
【００２０】
前記ゴム成分の形状は特に限定されず、例えば、粒子状とすることができる。ゴム成分が粒子状である場合、例えば、球状粒子、楕円球状粒子の他、不規則に歪んだ不定形粒子及び異形状粒子等が挙げられる。
【００２１】
ゴム成分の平均粒子径は特に限定されず、好ましくは０．６〜３．０μｍ、より好ましくは０．８〜２．０μｍである。
【００２２】
皮膜形成用組成物は、前記ゴム成分の他、通常は、溶媒が含まれる。溶媒の種類は特に限定されず、例えば、水を例示することができる他、各種の有機溶媒を挙げることができる。水は、蒸留水、水道水、工業用水、イオン交換水、脱イオン水、純水、電解水などが例示される。有機溶媒としては、例えば、メタノール、エタノール、イソプロピルアルコール等の低級アルコール等が挙げられる。溶媒は、水と有機溶媒との混合溶媒であってもよく、この場合は両者を適宜の割合で混合することができる。
【００２３】
皮膜形成用組成物は、前記ゴム成分及び前記溶媒の他、本発明の効果が阻害されない限りは、種々の成分を含むことができる。
【００２４】
例えば、皮膜形成用組成物は、分散安定剤を含むことができる。分散安定剤は、皮膜形成用組成物中において、ゴム成分を安定に（凝集及び沈降等せずに）分散させる作用を有することができる成分であることが好ましい。このような分散安定剤としては、例えば、高分子分散安定剤を挙げることができる。高分子分散安定剤は、合成高分子であってもよいし、天然高分子又は天然物由来高分子であってもよい。皮膜形成用組成物に含まれる分散安定剤は、１種又は異なる２種以上であってもよい。
【００２５】
前記高分子分散安定剤が合成高分子である場合、例えば、ポリエチレンオキサイド、ポリエチレングリコール、ポリメタクリル酸又はその塩、ポリアクリル酸の中和物又は部分中和物、ポリメタクリル酸の中和物又は部分中和物、ポリアミノ酸又はその塩、ヒドロキシエチルセルロース、ヒドロキシプロピルセルロース、メチルセルロース、カルボキシメチルセルロース、ポリエチレングリコール、ポリアクリルアミド、ポリエチレンイミン、デキストリン、アルギン酸ナトリウム、ポリビニルアルコール、ポリビニルピロリドン、β−ナフタレンスルホン酸ホルマリン縮合物ナトリウム塩等を挙げることができる。
【００２６】
前記高分子分散安定剤が天然高分子又は天然物由来高分子である場合、例えば、デンプン、寒天、キサンタンガムなどの多糖類、ゼラチン、カゼイン又はその塩等のタンパク質系を挙げることができる。
【００２７】
前記高分子分散安定剤が塩を形成している場合は、例えば、金属塩を挙げることができる。金属塩を形成する金属の種類は特に限定されず、例えば、ナトリウム等のアルカリ金属を挙げることができる。
【００２８】
前記高分子分散安定剤は水溶性高分子であることが好ましい。この場合、ゴム成分の分散安定性が特に優れる。
【００２９】
前記高分子分散安定剤は、ゴム成分の分散安定性が特に優れ、また、皮膜形成用組成物から形成される皮膜の物性が損なわれにくいという観点から、カゼインナトリウム、カゼインカリウム、カゼインマンガン、カゼイン亜鉛、ポリビニルアルコール、ポリエチレンオキサイド、β−ナフタレンスルホン酸ホルマリン縮合物ナトリウム塩等であることが好ましい。
【００３０】
分散安定剤は公知の方法で製造することができる。あるいは、分散安定剤は、市販品から入手することもできる。
【００３１】
また、皮膜形成用組成物は、粘度調整剤を含むことができる。皮膜形成用組成物が粘度調整剤を含む場合は、皮膜形成用組成物の粘度を上述の範囲（２，０００ｍＰａ・ｓ以上、５０，０００ｍＰａ・ｓ以下）に調整しやすくなる。
【００３２】
粘度調整剤の種類は特に限定されず、例えば、公知の粘度調整剤、具体的には、化粧品分野で汎用されている増粘剤を広く採用することができる。粘度調整剤は、皮膜形成用組成物中の溶媒に溶解する性質を有していてもよいし、溶媒に溶解せずに分散する性質を有していてもよい。粘度調整剤は、皮膜形成用組成物の粘度を上述の範囲に調整しやすい観点から、溶媒に溶解する性質を有することが好ましい。
【００３３】
粘度調整剤の具体例としては、例えば、ポリビニルアルコール、ポリビニルピロリドン、ポリエチレンオキサイド、ヒドロキシエチルセルロース、ヒドロキシプロピルセルロース、メチルセルロース、カルボキシメチルセルロース、ポリアクリル酸、ポリアクリル酸（部分）中和物、ポリエチレングリコール、ポリアクリルアミド、ポリエチレンイミン、デキストリン、アルギン酸ナトリウム、ポリアルキレンオキシド化合物とジオール化合物とジイソシアネート化合物とを反応させて得られるポリアルキレンオキシド変性物、アルキル変性カルボキシル基含有水溶性重合体とウレタン会合型ポリアルキレンオキシド変成物を含有する粘性組成物等が例示される。粘度調整剤は１種単独であってもよいし、２種以上を併用することもできる。粘度調整剤は公知の方法で製造することができる。あるいは、粘度調製剤は、市販品から入手することもできる。
【００３４】
皮膜形成用組成物は、前記分散安定剤及び粘度調整剤以外にも、本発明の効果が阻害されない限りは、種々の公知の添加剤を含むことができる。公知の添加剤としては、例えば、加硫剤、加硫促進剤、ｐＨ調整剤、光安定剤、酸化防止剤、防腐剤、界面活性剤、着色剤、防カビ剤、滑剤等が挙げられる。これらの添加剤は１種又は２種以上が皮膜形成用組成物に含まれていてもよい。
【００３５】
皮膜形成用組成物の粘度を所定の範囲に調整しやすく、また、所望の効果が得られやすいという観点から、皮膜形成用組成物は、ゴム成分、溶媒、及び、粘度調整剤を少なくとも含むことが好ましく、ゴム成分、溶媒、粘度調整剤、及び、分散安定剤を少なくとも含むことがさらに好ましい。
【００３６】
ゴム成分の含有割合は、皮膜形成用組成物の全質量に対し、１０質量％を超え、５０質量％未満である。ゴム成分の含有割合が皮膜形成用組成物の全質量に対して１０質量％以下である場合、皮膜形成用組成物から形成される皮膜の強度が小さくなり、例えば、皮膜を剥がすときに破断及び損傷等が生じやすくなる。ゴム成分の含有割合が皮膜形成用組成物の全質量に対して５０質量％以上である場合、皮膜形成用組成物において、ゴム成分が凝集しやすくなり、塗布性が（塗布時の伸ばしやすさ等）が悪化し、皮膜を形成することも難しくなる。
【００３７】
ゴム成分の含有割合は、皮膜形成用組成物の全質量に対し、１５質量％以上であることが好ましく、２０質量％以上であることがより好ましく、２５質量％以上であることが特に好ましい。
【００３８】
ゴム成分の含有割合は、皮膜形成用組成物の全質量に対し、４５質量％以下であることが好ましく、４０質量％以下であることがより好ましく、３５質量％以下であることが特に好ましい。
【００３９】
皮膜形成用組成物において、溶媒の含有割合は特に限定されず、ゴム成分が分散し、かつ、所望の皮膜を形成できる範囲で適宜調整することができる。例えば、溶媒の含有割合は、皮膜形成用組成物の全質量に対し、５０質量％以上であることが好ましく、５５質量％以上であることがより好ましく、６０質量％以上であることが特に好ましい。また、溶媒の含有割合は、皮膜形成用組成物の全質量に対し、９０質量％以下であることが好ましく、８５質量％以下であることがより好ましく、８０質量％以下であることが特に好ましい。
【００４０】
皮膜形成用組成物に含まれる分散安定剤の含有割合は特に限定されず、ゴム成分が分散し、かつ、所望の皮膜を形成できる範囲で適宜調整することができる。例えば、分散安定剤の含有割合は、皮膜形成用組成物の全質量に対し、０質量％以上であることが好ましく、０．０５質量％以上であることがより好ましく、０．１質量％以上であることが特に好ましい。また、分散安定剤の含有割合は、皮膜形成用組成物の全質量に対し、１０質量％以下であることが好ましく、５質量％以下であることがより好ましく、３質量％以下であることが特に好ましい。
【００４１】
皮膜形成用組成物に含まれる分散安定剤の含有割合を、ゴム成分の全質量基準とするならば、分散安定剤の含有割合は、ゴム成分の全質量に対し、０質量％以上であることが好ましく、０．５質量％以上であることがより好ましく、１質量％以上であることが特に好ましい。また、分散安定剤の含有割合は、ゴム成分の全質量に対し、１０質量％以下であることが好ましく、７質量％以下であることがより好ましく、５質量％以下であることが特に好ましい。
【００４２】
皮膜形成用組成物に含まれる粘度調整剤の含有割合は特に限定されず、粘度調整剤の分子量及び組成等に応じて、かつ、所望の粘度範囲にできる範囲で適宜調整することができる。例えば、粘度調整剤の含有割合は、皮膜形成用組成物の全質量に対し、０質量％以上であることが好ましく、０．１質量％以上であることがより好ましく、０．２質量％以上であることが特に好ましい。また、粘度調整剤の含有割合は、皮膜形成用組成物の全質量に対し、５質量％以下であることが好ましく、３質量％以下であることがより好ましく、２質量％以下であることが特に好ましい。
【００４３】
皮膜形成用組成物がゴム成分、溶媒、粘度調整剤及び分散安定剤以外の添加剤を含む場合、該添加剤の含有割合は、例えば、皮膜形成用組成物の全質量に対し、５質量％以下とすることができ、３質量％以下とすることが好ましく、１質量％以下とすることが特に好ましい。
【００４４】
皮膜形成用組成物は、粘度が２，０００ｍＰａ・ｓ以上、５０，０００ｍＰａ・ｓ以下である。皮膜形成用組成物の粘度が２，０００ｍＰａ・ｓ未満である場合、塗布時に液垂れ等の現象が発生しやすく、所望の皮膜が形成されない。皮膜形成用組成物の粘度が５０，０００ｍＰａ・ｓを超える場合、粘度が高すぎるので、塗布時の塗り広がりが悪化し、所望の皮膜が形成されない。
【００４５】
皮膜形成用組成物の粘度は、２，５００ｍＰａ・ｓ以上であることが好ましく、２，８００ｍＰａ・ｓ以上であることがより好ましく、３，０００ｍＰａ・ｓ以上であることが特に好ましい。また、皮膜形成用組成物の粘度は、４７，０００ｍＰａ・ｓ以下であることが好ましく、４５，０００ｍＰａ・ｓ以下であることがより好ましく、４３，０００ｍＰａ・ｓ以下であることが特に好ましい。
【００４６】
皮膜形成用組成物の製造方法は特に限定されない。例えば、皮膜形成用組成物に含まれるそれぞれの材料を原料として、これらを所定量混合することで、皮膜形成用組成物を調製することができる。混合方法及び混合条件は特に限定されず、公知の方法を広く採用できる。
【００４７】
例えば、皮膜形成用組成物は、原料として、ゴム成分が分散媒に分散したゴムラテックスを用いて調製することができる。この場合、ゴムラテックスと、その他の原料とを混合することで、皮膜形成用組成物を得ることができ、ゴムラテックスに含まれるゴム成分が、皮膜形成用組成物のゴム成分となる。つまり、ゴムラテックスにおけるゴム成分は、皮膜形成用組成物に含まれるゴム成分と同一である。
【００４８】
前記ゴムラテックスの固形分濃度は、特に限定されず、例えば、４０重量％以上であり、好ましくは４０〜７０重量％、より好ましくは５０〜７０重量％である。
【００４９】
前記ゴムラテックスにおいて、分散媒は特に限定されず、従来のゴムラテックスで使用されている分散媒を広く適用することができる。分散媒としては、ゴム成分の分散性に優れるという点で水を挙げることができる。水は、蒸留水、水道水、工業用水、イオン交換水、脱イオン水、純水、電解水などが例示される。また、ゴム成分の分散安定性が損なわれない限りは、分散媒は、有機溶媒と水との混合溶媒であってもよい。有機溶媒としては、例えば、メタノール、エタノール、イソプロピルアルコール等の低級アルコール等が挙げられる。有機溶媒は、１種単独の溶媒であってもよいし、２種以上を含む混合溶媒であってもよい。
【００５０】
ゴムラテックスは、ポリイソプレンラテックスであることが好ましい。この場合、所望の皮膜を形成できる皮膜形成用組成物を製造しやすく、また、得られる皮膜形成用組成物は、人体に対して安全性が高い。ゴムラテックスがポリイソプレンラテックスである場合、この場合のポリイソプレンは、皮膜形成用組成物で説明したポリイソプレンと同様の種類を挙げることができる。ゴムラテックスの製造方法は、前述の方法と同じである。
【００５１】
なお、ゴムラテックスに分散安定剤が含まれていてもよい。この場合は、該分散安定剤が皮膜形成用組成物の分散安定剤成分となる。従って、ゴムラテックスに含まれる分散安定剤は、皮膜形成用組成物に含まれる分散安定剤と同一である。また、ゴムラテックスには、その他、例えば、公知の加硫剤、加硫促進剤等が含まれていてもよい。
【００５２】
皮膜形成用組成物は、例えば、ゴムラテックスと、必要に応じて使用される分散安定剤及び粘度調整剤とを混合することで調製することができる。皮膜形成用組成物のゴム成分の含有割合を調節する目的で、水等の溶媒をさらに混合することもできる。この場合の溶媒は、ゴムラテックスの分散媒と同一であることが好ましい。皮膜形成用組成物の製造方法の一例として、ゴムラテックス及び分散安定剤を混合して得た原料と、粘度調整剤及び溶媒を混合して得た原料とを混合する方法を挙げることができる。分散安定剤及び粘度調整剤、例えば、溶媒に溶解又は分散させた状態で使用することができる。この場合の溶媒は、ゴムラテックスの分散媒と同一であることが好ましい。
【００５３】
ゴムラテックス、分散安定剤、粘度調整剤及び溶媒の使用割合は、目的の皮膜形成用組成物に応じて適宜調節することができる。
【００５４】
本発明の皮膜形成用組成物は、例えば、基材、あるいは人体に塗布することで、皮膜を形成することができる。基材は、皮膜形成用に使用されている公知の材料を広く適用することができる。基材としては、ガラス基板、金属基板、樹脂基板、樹脂フィルム、不織布および繊維状シート等が挙げられる。
【００５５】
皮膜形成用組成物の塗布方法は特に制限されず、公知の塗布方法を広く採用することができる。皮膜形成用組成物を塗布した後は、必要に応じて、乾燥処理等を行うことで、皮膜を形成することができる。
【００５６】
皮膜形成用組成物から形成される皮膜は、強度が高く、しかも、容易に剥がすことができるという特性を有する。このため、皮膜形成用組成物は、例えば、フェイスパック等のパック化粧料、ボディペイント等の塗料の他、接着剤、粘着剤、コーティング剤等の各種用途に好適に使用できる。特に、皮膜形成用組成物の皮膜が上記特性を有することから、皮膜形成用組成物はパック化粧料用として、あるいは、パック化粧料への使用に好適である。
【００５７】
皮膜形成用組成物は単独でパック化粧料とすることができ、あるいは必要に応じて、皮膜形成用組成物と、他の材料又は部材とを組み合わせてパック化粧料とすることもできる。本発明のパック化粧料は、皮膜形成用組成物を含むことで、肌への塗布性に優れ、パックした後も容易に剥がすことができる。
【実施例】
【００５８】
以下、実施例により本発明をより具体的に説明するが、本発明はこれら実施例の態様に限定されるものではない。
【００５９】
［評価方法］
（粘度測定）
実施例及び比較例で得られた各化粧料の粘度は、Ｂ型粘度計（Ｂｒｏｏｋｆｉｅｌｄ社製、ＤＶ１  ＶＩＳＣＯＭＥＴＥＲ）を使用し、回転数２０ｒｐｍ、測定温度を２５℃として測定した。
【００６０】
（官能評価；塗布性及び皮膜評価）
男女各５名ずつの計１０名の試験者によって、実施例及び比較例で得られた各化粧料０．５ｇを前腕内側部に塗布して塗膜を形成し、該塗膜を１０分間乾燥させて皮膜を形成した。このときの化粧料の伸ばしやすさ、及び、皮膜のはがしやすさをそれぞれ以下の基準で評価した。
＜伸ばしやすさ＞
○：均一に伸びる。
△：塗布時及び塗布後に垂れが発生し、伸ばしにくい、あるいは不均一に伸びる。
×：伸ばせない。
＜皮膜のはがしやすさ＞
○：ちぎれることなく容易にはがせる。
△：はがすことは可能であるが、ややちぎれが生じる。
×：ちぎれが発生してはがしにくい。
【００６１】
（実施例１）
ビーカーに、ゴムラテックスとして合成ポリイソプレンラテックス（平均粒子径１．４０μｍ、固形分濃度：６７質量％、分散媒：水）と、分散安定剤としてカゼインナトリウムの１０質量％水溶液とを混合して第１の原料を得た。他方、粘度調整剤としてポリアクリル酸部分中和物（住友精化社製「ＡＱＵＰＥＣ  ＭＧ  Ｎ４０Ｒ」）の２質量％水溶液と、水とを混合して第２の原料を得た。次いで、第１の原料と第２の原料とを混合することで、化粧料を調製した。この化粧料の調整においては、合成ポリイソプレンラテックスと、分散安定剤水溶液と、ポリアクリル酸部分中和物の２質量％水溶液と、水とがそれぞれ、化粧料の全量に対して、４４．８質量％、９質量％、１５質量％、３１．２質量％となるように各原料を混合した。従って、この化粧料は、全量に対してゴム成分を３０質量％、水（ただし、ここでの水は、ゴムラテックス、分散安定剤及びポリアクリル酸部分中和物の水溶液の水も含む）を６８．８質量％含む。
【００６２】
（実施例２）
合成ポリイソプレンラテックスと、カゼインナトリウムの１０質量％水溶液と、ポリアクリル酸部分中和物の２質量％水溶液と、水とがそれぞれ、化粧料の全量に対して、５９．７質量％、１２質量％、１０質量％、１８．３質量％となるように各原料を混合したこと以外は、実施例１と同様の方法で化粧料を得た。従って、この化粧料は、全量に対してゴム成分を４０質量％、水（ただし、ここでの水は、ゴムラテックス、分散安定剤及びポリアクリル酸部分中和物の水溶液の水も含む）を５８．６質量％含む。
【００６３】
（実施例３）
合成ポリイソプレンラテックスと、カゼインナトリウムの１０質量％水溶液と、ポリアクリル酸部分中和物の２質量％水溶液と、水とがそれぞれ、化粧料の全量に対して、２９．９質量％、６質量％、１５質量％、４９．１質量％となるように各原料を混合したこと以外は、実施例１と同様の方法で化粧料を得た。従って、この化粧料は、全量に対してゴム成分を２０質量％、水（ただし、ここでの水は、ゴムラテックス、分散安定剤及びポリアクリル酸部分中和物の水溶液の水も含む）を７９．１質量％含む。
【００６４】
（実施例４）
合成ポリイソプレンラテックスと、カゼインナトリウムの１０質量％水溶液と、ポリアクリル酸部分中和物の２質量％水溶液と、水とがそれぞれ、化粧料の全量に対して、２９．９質量％、６質量％、２５質量％、３９．１質量％となるように各原料を混合したこと以外は、実施例１と同様の方法で化粧料を得た。従って、この化粧料は、全量に対してゴム成分を２０質量％、水（ただし、ここでの水は、ゴムラテックス、分散安定剤及びポリアクリル酸部分中和物の水溶液の水も含む）を７８．９質量％含む。
【００６５】
（比較例１）
合成ポリイソプレンラテックスと、カゼインナトリウムの１０質量％水溶液と、ポリアクリル酸部分中和物の２質量％水溶液と、水とがそれぞれ、化粧料の全量に対して、４４．８質量％、９質量％、１０質量％、３６．２質量％となるように各原料を混合したこと以外は、実施例１と同様の方法で化粧料を得た。従って、この化粧料は、全量に対してゴム成分を３０質量％、水（ただし、ここでの水は、ゴムラテックス、分散安定剤及びポリアクリル酸部分中和物の水溶液の水も含む）を６８．９質量％含む。
【００６６】
（比較例２）
合成ポリイソプレンラテックスと、カゼインナトリウムの１０質量％水溶液と、ポリアクリル酸部分中和物の２質量％水溶液と、水とがそれぞれ、化粧料の全量に対して、４４．８質量％、９質量％、２５質量％、２１．２質量％となるように各原料を混合したこと以外は、実施例１と同様の方法で化粧料を得た。従って、この化粧料は、全量に対してゴム成分を３０質量％、水（ただし、ここでの水は、ゴムラテックス、分散安定性及びポリアクリル酸部分中和物の水溶液の水も含む）を６８．６質量％含む。
【００６７】
（比較例３）
合成ポリイソプレンラテックスと、カゼインナトリウムの１０質量％水溶液と、ポリアクリル酸部分中和物の２質量％水溶液と、水とがそれぞれ、化粧料の全量に対して、１４．９質量％、３質量％、２５質量％、５７．１質量％となるように各原料を混合したこと以外は、実施例１と同様の方法で化粧料を得た。従って、この化粧料は、全量に対してゴム成分を１０質量％、水（ただし、ここでの水は、ゴムラテックス、分散安定剤及びポリアクリル酸部分中和物の水溶液の水も含む）を８９．２質量％含む。
【００６８】
（比較例４）
合成ポリイソプレンラテックスと、カゼインナトリウムの１０質量％水溶液と、ポリアクリル酸部分中和物の２質量％水溶液と、水とがそれぞれ、化粧料の全量に対して、７４．６質量％、１５質量％、１０質量％、０．４質量％となるように各原料を混合したこと以外は、実施例１と同様の方法で化粧料を得た。従って、この化粧料は、全量に対してゴム成分を５０質量％、水（ただし、ここでの水は、ゴムラテックス、分散安定性及びポリアクリル酸部分中和物の水溶液の水も含む）を４８．３質量％含む。
【００６９】
表１は、各実施例及び比較例で得られた化粧料の粘度測定結果、並びに官能評価（塗布性及び皮膜評価）の結果である。この表１には、化粧料中のゴム成分（ポリイソプレン）の含有割合もあわせて示している。
【００７０】
【表１】
2020083788.tif 000002
【００７１】
表１に示す実施例１〜４の化粧料の官能評価結果から、いずれの化粧料においても肌への塗布性が優れることがわかり、また、強度が高い皮膜を形成できていることから容易に剥がすことができることもわかった。従って、ゴム成分の含有割合が１０質量％を超え、５０質量％未満であり、粘度が２，０００ｍＰａ・ｓ以上、５０，０００ｍＰａ・ｓ以下である皮膜形成用組成物は、塗布性に優れる上に、強度が高い皮膜を形成することができ、しかも、皮膜形成後は容易に剥がすことができることが実証された。